(57)【要約】【課題】表地、裏地、およびこれらの間に介在する中綿を含むキルテイング生地であって、優れた保温性を呈するだけでなく、吸水時に生地寸法がほとんど変化することなく、通気性が向上するか凹凸が発現することにムレやベトツキを低減することができるキルテイング生地、およびかかるキルテイング生地を用いてなる寝具およびダウンジャケットを提供する。【解決手段】表地、裏地、およびこれらの間に介在する中綿を含むキルテイング生地であって、前記表地および裏地のうち少なくともどちらか一方が、吸水時に乾燥時よりも面積が１０％以上大きくなる布帛Ａで構成されることを特徴とするキルテイング生地、およびかかるキルテイング生地を用いてなる寝具およびダウンジャケット。【選択図】図１
2008297657.tif 000002
【特許請求の範囲】
【請求項１】
表地、裏地、およびこれらの間に介在する中綿を含むキルテイング生地であって、前記表地および裏地のうち少なくともどちらか一方が、吸水時に乾燥時よりも面積が１０％以上大きくなる布帛Ａで構成されることを特徴とするキルテイング生地。
ただし、乾燥時とは、温度２０℃、湿度６５％ＲＨの環境下に試料を２４時間放置した直後の状態であり、吸水時とは、乾燥後の試料表面に霧吹きにより水を噴霧し、乾燥時の試料重量に対して含水率７０重量％となるまで水を付与した直後の状態であり、前記面積変化率は下記式により算出する。
面積変化率（％）＝（（吸水時の試料面積）−（乾燥時の試料面積））／（乾燥時の試料面積）×１００
【請求項２】
前記表地および裏地がともに前記布帛Ａで構成される、請求項１に記載のキルテイング生地。
【請求項３】
前記表地および裏地のうちどちらか一方のみが前記布帛Ａで構成される、請求項１に記載のキルテイング生地。
【請求項４】
前記布帛Ａが、吸水自己伸張糸と非自己伸張糸とからなる織編物であって、乾燥時における該織編物中の吸水自己伸張糸の糸長を（Ａ）、他方、非自己伸張糸の糸長を（Ｂ）とするとき、Ａ／Ｂが０．９以下である、請求項１〜３のいずれかに記載のキルテイング生地。
【請求項５】
前記の吸水自己伸張糸と非自己伸張糸とからなる織編物において、吸水自己伸張糸と非自己伸張糸とが、丸編組織の複合ループを形成してなる、請求項４に記載のキルテイング生地。
【請求項６】
前記の吸水自己伸張糸と非自己伸張糸とからなる織編物において、吸水自己伸張糸と非自己伸張糸とが、引き揃えられて織組織の経糸および／または緯糸を構成してなる、請求項４に記載のキルテイング生地。
【請求項７】
前記の吸水自己伸張糸と非自己伸張糸とからなる織編物において、吸水自己伸張糸と非自己伸張糸とが、各々織編物の構成糸条として、１本交互にまたは複数本交互に配列してなる、請求項４に記載のキルテイング生地。
【請求項８】
前記の吸水自己伸張糸と非自己伸張糸とからなる織編物において、吸水自己伸張糸と非自己伸張糸とが、複合糸として織編物中に含まれる、請求項４に記載のキルテイング生地。
【請求項９】
吸水自己伸張糸が、ポリブチレンテレフタレートをハードセグメントとし、ポリオキシエチレングリコールをソフトセグメントとするポリエーテルエステルエラストマーからなるポリエーテルエステル繊維である、請求項４〜８のいずれかに記載のキルテイング生地。
【請求項１０】
非自己伸張糸がポリエステル繊維である、請求項４〜９のいずれかに記載のキルテイング生地。
【請求項１１】
前記布帛Ａが、ポリエステル成分とポリアミド成分とがサイドバイサイド型に接合され、かつ潜在捲縮性能が発現してなる捲縮を有する複合繊維を含む織編物である、請求項１〜３のいずれかに記載のキルテイング生地。
【請求項１２】
前記中綿がポリエステル繊維からなる、請求項１〜１１のいずれかに記載のキルテイング生地。
【請求項１３】
吸水時の通気性が乾燥時よりも１０％以上大きくなる、請求項１〜１２に記載のキルテイング生地。
【請求項１４】
吸水時の厚みが乾燥時よりも１０％以上大きくなる、請求項１〜１３に記載のキルテイング生地。
【請求項１５】
請求項１〜１４のいずれかに記載のキルテイング生地を用いてなる、布団、シーツ、敷きパッド、および枕カバーからなる群より選択されるいずれかの寝具。
【請求項１６】
請求項１〜１４のいずれかに記載のキルテイング生地を用いてなるダウンジャケット。
【発明の詳細な説明】
【技術分野】
【０００１】
本発明は、表地、裏地、およびこれらの間に介在する中綿を含むキルテイング生地であって、吸水時に通気性が向上するか凹凸が発現することにより、ムレやベトツキを低減することが可能なキルテイング生地および、かかるキルテイング生地を用いてなる寝具およびダウンジャケットに関するものである。
【背景技術】
【０００２】
キルテイング生地は、表地、裏地、およびこれらの間に介在する中綿で構成され、優れた保温性を呈するため、布団、シーツ、敷きパッド、枕カバー等の寝具、あるいはダウンジャケット、スキーパンツ等の保温衣料などで使用されている（例えば、特許文献１、特許文献２、特許文献３、特許文献４参照）。しかしながら、かかるキルテイング生地を寝具や保温衣料として用いると、肌からの発汗によりムレやベトツキが発生するという問題があった。
【０００３】
他方、発汗によって生じるムレやベトツキを解消する方法として、発汗時に織編物の通気性が向上すること吸水変化層と非吸水変化層とを貼り合せた多層構造体が提案されている（例えば、特許文献４参照）。しかしながら、かかる多層構造体では、吸水時に生地寸法がほとんど変化することなくムレやベトツキを低減することができるものの、保温性の点で十分とはいえなかった。
【０００４】
【特許文献１】特公平０２−１３０６４号公報
【特許文献２】特開平１１−３０２９０７号公報
【特許文献３】特開２０００−４１８１５号公報
【特許文献４】実公昭６１−４４８２５号公報
【特許文献５】特開２００６−２６４３０９号公報
【発明の開示】
【発明が解決しようとする課題】
【０００５】
本発明は上記の背景に鑑みなされたものであり、その目的は、表地、裏地、およびこれらの間に介在する中綿を含むキルテイング生地であって、優れた保温性を呈するだけでなく、吸水時に生地寸法がほとんど変化することなく、通気性が向上するか凹凸が発現することにムレやベトツキを低減することができるキルテイング生地、およびかかるキルテイング生地を用いてなる寝具およびダウンジャケットを提供することにある。
【課題を解決するための手段】
【０００６】
本発明者は上記の課題を達成するため鋭意検討した結果、吸水時に面積が大きくなる布帛を表地および／または裏地に用いてキルテイング生地を得ると、キルテイング生地の優れた保温性を損うことなく、吸水時に生地の通気性が向上することによりムレやベトツキを低減することができること、また、生地が吸水しても、キルテイング生地のキルテイング部により拘束されるため、生地の厚みは大きくなるものの、生地の平面方向の寸法はあまり変化しないことを見出し、さらに鋭意検討を重ねることにより本発明を完成するに至った。
【０００７】
かくして、本発明によれば「表地、裏地、およびこれらの間に介在する中綿を含むキルテイング生地であって、前記表地および裏地のうち少なくともどちらか一方が、吸水時に乾燥時よりも面積が１０％以上大きくなる布帛Ａで構成されることを特徴とするキルテイング生地。」が提供される。
【０００８】
ただし、乾燥時とは、温度２０℃、湿度６５％ＲＨの環境下に試料を２４時間放置した直後の状態であり、吸水時とは、乾燥後の試料表面に霧吹きにより水を噴霧し、乾燥時の試料重量に対して含水率７０重量％となるまで水を付与した直後の状態であり、前記面積変化率は下記式により算出する。
面積変化率（％）＝（（吸水時の試料面積）−（乾燥時の試料面積））／（乾燥時の試料面積）×１００
その際、前記表地および裏地がともに前記布帛Ａで構成されることが好ましい。また、前記表地および裏地のうちどちらか一方のみが前記布帛Ａで構成されていてもよい。
【０００９】
本発明のキルテイング生地において、前記布帛Ａが、吸水自己伸張糸と非自己伸張糸とからなる織編物であって、乾燥時における該織編物中の吸水自己伸張糸の糸長を（Ａ）、他方、非自己伸張糸の糸長を（Ｂ）とするとき、Ａ／Ｂが０．９以下であることは好ましい。
【００１０】
ここで、かかる織編物の態様としては（１）吸水自己伸張糸と非自己伸張糸とが丸編組織の複合ループを形成してなる織編物、（２）吸水自己伸張糸と非自己伸張糸とが引き揃えられて織組織の経糸および／または緯糸を構成してなる織編物、（３）吸水自己伸張糸と非自己伸張糸とが各々織編物の構成糸条として１本交互にまたは複数本交互に配列してなる織編物、（４）吸水自己伸張糸と非自己伸張糸とが複合糸として織編物中に含まれる織編物が好ましい。
【００１１】
前記の吸水自己伸張糸としては、ポリブチレンテレフタレートをハードセグメントとし、ポリオキシエチレングリコールをソフトセグメントとするポリエーテルエステルエラストマーからなるポリエーテルエステル繊維が好ましい。一方、非自己伸張糸としてはポリエステル繊維が好ましい。
【００１２】
本発明のキルテイング生地において、前記布帛Ａが、ポリエステル成分とポリアミド成分とがサイドバイサイド型に接合され、かつ潜在捲縮性能が発現してなる捲縮を有する複合繊維を含む織編物であることが好ましい。また、前記中綿がポリエステル繊維からなることが好ましい。また、吸水時の通気性が乾燥時よりも１０％以上大きくなることが好ましい。また、吸水時の厚みが乾燥時よりも１０％以上大きくなることが好ましい。
【００１３】
また、本発明によれば、前記のキルテイング生地を用いてなる、布団、シーツ、敷きパッド、および枕カバーからなる群より選択されるいずれかの寝具が提供される。また、本発明によれば、前記のキルテイング生地を用いてなるダウンジャケットが提供される。
【発明の効果】
【００１４】
本発明によれば、表地、裏地、およびこれらの間に介在する中綿を含むキルテイング生地であって、優れた保温性を呈するだけでなく、吸水時に生地寸法がほとんど変化することなく、通気性が向上するか凹凸が発現することにムレやベトツキを低減することができるキルテイング生地、およびかかるキルテイング生地を用いてなる寝具およびダウンジャケットが得られる。
【発明を実施するための最良の形態】
【００１５】
以下、本発明の実施の形態について詳細に説明する。
本発明のキルテイング生地は、表地、裏地、およびかかる表地と裏地との間に介在する中綿を含む生地であり、前記表地および裏地のうち少なくともどちらか一方が、吸水時に乾燥時よりも面積が１０％以上大きくなる布帛Ａで構成される。
【００１６】
ただし、乾燥時とは、温度２０℃、湿度６５％ＲＨの環境下に試料を２４時間放置した直後の状態であり、吸水時とは、乾燥後の試料表面に霧吹きにより水を噴霧し、乾燥時の試料重量に対して含水率７０重量％となるまで水を付与した直後の状態であり、前記面積変化率は下記式により算出する。
面積変化率（％）＝（（吸水時の試料面積）−（乾燥時の試料面積））／（乾燥時の試料面積）×１００
【００１７】
前記表地および裏地がともに前記布帛Ａで構成されていてもよいし、前記表地および裏地のうちどちらか一方のみが前記布帛Ａで構成されていてもよい。
前記布帛Ａは吸水時に乾燥時よりも面積が１０％以上（好ましくは２０〜４０％）大きくなる布帛であれば特に限定されないが、特開２００６−２６４３０９号公報に開示されているような、下記の織編物１または織編物２が好ましく例示される。
【００１８】
まず、織編物１は、吸水自己伸張糸と非自己伸張糸とからなる織編物であって、乾燥時における該織編物中の吸水自己伸張糸の糸長を（Ａ）、他方、非自己伸張糸の糸長を（Ｂ）とするとき、Ａ／Ｂが０．９以下（好ましくは０．９〜０．２、特に好ましくは０．８〜０．３）である織編物であることが好ましい。
【００１９】
ここで、吸水自己伸張糸と非自己伸張糸は以下に定義する糸である。すなわち、枠周：１．１２５ｍの巻き返し枠を用いて荷重：０．８８ｍＮ／ｄｔｅｘ（０．１ｇ／ｄｅ）をかけて一定の速度で巻き返し、巻き数：１０回のかせを作り、かせ取りした糸を温度２０℃、湿度６５ＲＨ％の環境下に２４時間放置し、これに非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定した糸長（ｍｍ）を乾燥時の糸長とする。該糸を水温２０℃の水中に５分間浸漬した後に水中より引き上げ、該糸に乾燥時と同様に非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定した糸長（ｍｍ）を湿潤時の糸長とする。なお、前記非弾性糸とは破断伸度が２００％以下の糸であり、前記弾性糸とは破断伸度が２００％より高い糸である。そして、下記式で求められる繊維軸方向の膨潤率が５％以上のものを吸水自己伸張糸と定義する。他方、該膨潤率が５％未満のものを非自己伸張糸と定義する。
膨潤率（％）＝（（湿潤時の糸長）−（乾燥時の糸長））／（乾燥時の糸長）×１００
【００２０】
ここで、吸水自己伸張糸としては、前記の膨潤率を有するものであれば特に限定されないが、６％以上（より好ましくは８〜３０％）の膨潤率を有するものであることが好ましい。
【００２１】
かかる吸水自己伸張糸としては、例えば、ポリブチレンテレフタレートをハードセグメントとし、ポリオキシエチレングリコールをソフトセグメントとするポリエーテルエステルエラストマーからなるポリエーテルエステル繊維や、ポリアクリル酸金属塩、ポリアクリル酸およびその共重合体、ポリメタアクリル酸およびその共重合体、ポリビニルアルコールおよびその共重合体、ポリアクリルアミドおよびその共重合体、ポリオキシエチレン系ポリマーなどを配合したポリエステル繊維、５−スルホイソフタル酸成分を共重合したポリエステル繊維などが例示される。なかでも、かかる吸水自己伸張弾性繊維として、ポリブチレンテレフタレートをハードセグメントとし、ポリオキシエチレングリコールをソフトセグメントとするポリエーテルエステルエラストマーからなるポリエーテルエステル繊維が好適に例示される。
【００２２】
上記ポリブチレンテレフタレートは、ブチレンテレフタレート単位を少なくとも７０モル％以上含有することが好ましい。ブチレンテレフタレートの含有率は、より好ましくは８０モル％以上、さらに好ましくは９０モル％以上である。酸成分は、テレフタル酸が主成分であるが、少量の他のジカルボン酸成分を共重合してもよく、またグリコール成分は、テトラメチレングリコールを主成分とするが、他のグリコール成分を共重合成分として加えてもよい。
【００２３】
テレフタル酸以外のジカルボン酸としては、例えばナフタレンジカルボン酸、イソフタル酸、ジフェニルジカルボン酸、ジフェニルキシエタンジカルボン酸、β−ヒドロキシエトキシ安息香酸、ｐ−オキシ安息香酸、アジピン酸、セバシン酸、１、４−シクロヘキサンジカルボン酸のような芳香族、脂肪族のジカルボン酸成分を挙げることができる。さらに、本発明の目的の達成が実質的に損なわれない範囲内で、トリメリット酸、ピロメリット酸のような三官能性以上のポリカルボン酸を共重合成分として用いても良い。
【００２４】
また、テトラメチレングリコール以外のジオール成分としては、例えばトリメチレングリコール、エチレングリコール、シクロヘキサン−１，４−ジメタノール、ネオペンチルグリコールのような脂肪族、脂環族、芳香族のジオール化合物を挙げることができる。更に、本発明の目的の達成が実質的に損なわれない範囲内で、グリセリン、トリメチロールプロパン、ペンタエリスリトールのような三官能性以上のポリオールを共重合成分として用いてもよい。
【００２５】
一方、ポリオキシエチレングリコールは、オキシエチレングリコール単位を少なくとも７０モル％以上含有することが好ましい。オキシエチレングリコールの含有量は、より好ましくは８０モル％以上、さらに好ましくは９０モル％以上である。本発明の目的の達成が実質的に損なわれない範囲内で、オキシエチレングリコール以外にプロピレングリコール、テトラメチレングリコール、グリセリンなどを共重合させても良い。
かかるポリオキシエチレングリコールの数平均分子量としては、４００〜８０００が好ましく、なかでも１０００〜６０００が特に好ましい。
【００２６】
前記のポリエーテルエステルエラストマーは、たとえば、テレフタル酸ジメチル、テトラメチレングリコールおよびポリオキシエチレングリコールとを含む原料を、エステル交換触媒の存在下でエステル交換反応させ、ビス（ω−ヒドロキシブチル）テレフタレート及び／又はオリゴマーを形成させ、その後、重縮合触媒及び安定剤の存在下で高温減圧下にて溶融重縮合を行うことにより得ることができる。
【００２７】
ハードセグメント／ソフトセグメントの比率は、重量を基準として３０／７０〜７０／３０であることが好ましい。
かかるポリエーテルエステル中には、公知の有機スルホン酸金属塩が含まれていると、さらに優れた吸水自己伸張性能が得られ好ましい。
【００２８】
ポリエーテルエステル繊維は、前記ポリエーテルエステルを、通常の溶融紡糸口金から溶融して押し出し、引取速度３００〜１２００ｍ／分（好ましくは４００〜９８０ｍ／分）で引取り、巻取ドラフト率をさらに該引取速度の１．０〜１．２（好ましくは１．０〜１．１）で巻取ることにより製造することができる。
【００２９】
他方、非自己伸張糸としては、木綿、麻などの天然繊維やレーヨン、アセテートなどのセルロース系化学繊維、さらにはポリエチレンテレフタレートやポリトリメチレンテレフタレートに代表されるポリエステル、ポリアミド、ポリアクリルニトリル、ポリプロピレンなどの合成繊維が例示される。なかでも、通常のポリエステル繊維が好ましく例示される。
【００３０】
前記吸水自己伸張糸及び非自己伸張糸の繊維形態は特に限定されず、短繊維でもよいし長繊維でもよい。繊維の断面形状も特に限定されず、丸、三角、扁平、中空など公知の断面形状が採用できる。吸水自己伸張糸及び非自己伸張糸の総繊度、単糸繊度、フィラメント数も特に限定されないが、風合いや生産性の点で総繊度３０〜３００ｄｔｅｘ、単糸繊度０．６〜１０ｄｔｅｘ、フィラメント数１〜３００本の範囲が好ましい。
【００３１】
前記織編物１は、吸水自己伸張糸と非自己伸張糸とからなる。その際、両者の重量比として、前者：後者で１０：９０〜６０：４０（より好ましくは２０：８０〜５０：５０）の範囲であることが好ましい。
【００３２】
織編物１の構造としては、その織編組織、層数は特に限定されるものではない。例えば、平織、綾織、サテンなどの織組織や、天竺、スムース、フライス、鹿の子、デンビー、トリコットなどの編組織が好適に例示されるが、これらに限定されるものではない。層数も単層でもよいし、２層以上の多層であってもよい。
【００３３】
吸水自己伸張糸と非自己伸張糸との糸配列としては、以下の糸配列が好適に例示される。
まず、その１として、吸湿自己伸張糸と非自己伸張糸とが引き揃えられて、編物のニードルループや、織物の経糸および／または緯糸を構成する糸配列があげられる。例えば、図６に示すように、吸湿自己伸張糸と非自己伸張糸とが丸編組織の複合ループ（２本の糸条で、同時にニードルループを形成する。添え糸編みとも言われる。）を形成してなる糸配列や、図７に示すように、吸水自己伸張糸と非自己伸張糸とが、引き揃えられて織組織の経糸および／または緯糸に配された糸配列が例示される。
【００３４】
その２として、吸湿自己伸張糸と非自己伸張糸とが、織編物の経糸および／または緯糸において１本交互（１：１）や複数本交互（２：２、３：３など）に配された糸配列があげられる。例えば、図８に示すように、丸編物中に吸水自己伸張糸と非自己伸張糸とが１：１に配された糸配列、図９に示すように、織物中に吸水自己伸張糸と非自己伸張糸とが１：１に経糸および緯糸に配された糸配列などが例示される。
【００３５】
その３として、吸水自己伸張糸と非自己伸張糸とが、混繊糸、複合仮撚捲縮加工糸、合撚糸、カバリング糸などの複合糸として織編物を構成する態様があげられる。
【００３６】
ここで、糸長の測定は以下の方法で行うものとする。まず、織編物を温度２０℃、湿度６５％ＲＨの雰囲気中に２４時間放置した後、該織編物から、３０ｃｍ×３０ｃｍの小片を裁断する（ｎ数＝５）。続いて、各小片から、吸水自己伸張糸及び非自己伸張糸を１本ずつ取り出し、吸水自己伸張糸の糸長Ａ（ｍｍ）、非自己伸張糸の糸長Ｂ（ｍｍ）を測定する。その際、非弾性糸の場合は１．７６ｍＮ／ｄｔｅｘ（２００ｍｇ／ｄｅ）、弾性糸の場合は０．００８８ｍＮ／ｄｔｅｘ（１ｍｇ／ｄｅ）の荷重をかけて測定する。そして、（糸長Ａの平均値）／（糸長Ｂの平均値）をＡ／Ｂとする。ここで、小片から取り出す吸水自己伸張糸と非自己伸張糸とは織編物中において同一方向のものである必要がある。例えば、吸水自己伸張糸を織物の経糸（緯糸）から取り出す場合、他方の非自己伸張糸も経糸（緯糸）から取り出す必要がある。また、吸水自己伸張糸と非自己伸張糸とが、複合糸として織編物を構成する場合には、裁断された小片（３０ｃｍ×３０ｃｍ）から複合糸を取り出し（ｎ数＝５）、さらに複合糸から吸水自己伸張糸と非自己伸張糸とを取り出して前記と同様にして測定するものとする。  
【００３７】
前記のように、吸水自己伸張糸と非自己伸張糸との糸長差をもうける方法としては、以下の方法が例示される。
例えば、その１として、前記の織編物１を製編織する際、吸水自己伸張糸として、前記の弾性を有するポリエーテルエステル繊維を使用し、該ポリエーテルエステル繊維をドラフト（延伸）しながら非自己伸張糸と引き揃え、同一の給糸口に給糸して製編織する方法があげられる。その際、ポリエーテルエステル繊維のドラフト率としては、１０％以上（好ましくは２０％以上３００％以下）が好ましい。なお、該ドラフト率（％）は、下記式で求められる。
ドラフト率（％）＝（（引き取り速度）−（供給速度））／（供給速度）×１００
【００３８】
ポリエーテルエステル繊維は、通常弾性性能を有しているため、織編物中において、ポリエーテルエステル繊維は、弾性回復してその糸長が短くなり、他方の非自己伸張糸との糸長差をもうけることができる。
【００３９】
その２として、前記の織編物１を製編織する際、吸水自己伸張糸の沸水収縮率を非自己伸張糸の沸水収縮率よりも大きくする方法があげられる。かかる織編物を通常の染色加工工程に供することにより、吸水自己伸張糸の糸長が短くなり、他方の非自己伸張糸との糸長差をもうけることができる。
【００４０】
その３として、非自己伸張糸をオーバーフィード（過供給）させながら吸水自己伸張糸と引き揃えて、通常の空気混繊加工、撚糸、カバリング加工なより複合糸を得て、該複合糸を用いて織編物を製編織する方法があげられる。
【００４１】
次に、織編物２は、ポリエステル成分とポリアミド成分とがサイドバイサイド型に接合され、かつ潜在捲縮性能が発現してなる捲縮を有する複合繊維を含む織編物である。
ここで、ポリエステル成分としては、他方のポリアミド成分との接着性の点で、スルホン酸のアルカリまたはアルカリ土類金属、ホスホニウム塩を有し、かつエステル形成能を有する官能基を１個以上もつ化合物が共重合された、ポリエチレンテレフタレート、ポリプロピレンテレフタレート、ポリブチレンタレフタレート等の変性ポリエステルが好ましく例示される。なかでも、汎用性およびポリマーコストの点で、前記化合物が共重合された、変性ポリエチレンテレフタレートが特に好ましい。その際、共重合成分としては、５−ナトリウムスルホイソフタル酸およびそのエステル誘導体、５−ホスホニウムイソフタル酸およびそのエステル誘導体、ｐ−ヒドロキシベンゼンスルホン酸ナトリウムなどがあげられる。なかでも、５−ナトリウムスルホイソフタル酸が好ましい。共重合量としては、２．０〜４．５モル％の範囲が好ましい。該共重合量が２．０モル％よりも小さいと、優れた捲縮性能が得られるものの、ポリアミド成分とポリエステル成分との接合界面にて剥離が生じるおそれがある。逆に、該共重合量が４．５モル％よりも大きいと、延伸熱処理の際、ポリエステル成分の結晶化が進みにくくなるため、延伸熱処理温度を上げる必要があり、その結果、糸切れが多発するおそれがある。
【００４２】
一方のポリアミド成分としては、主鎖中にアミド結合を有するものであれば特に限定されるものではなく、例えば、ナイロン−４、ナイロン−６、ナイロン−６６、ナイロン−４６、ナイロン−１２などがあげられる。なかでも、汎用性、ポリマーコスト、製糸安定性の点で、ナイロン−６およびナイロン−６６が好適である。
【００４３】
なお、前記ポリエステル成分およびポリアミド成分には、公知の添加剤、例えば、顔料、顔料、艶消し剤、防汚剤、蛍光増白剤、難燃剤、安定剤、帯電防止剤、耐光剤、紫外線吸収剤等が含まれていてもよい。
【００４４】
前記のサイドバイサイド型に接合された複合繊維は、任意の断面形状および複合形態をとることができ、サイドバイサイド型や偏心芯鞘型であってもよい。さらには、三角形や四角形、その断面内に中空部を有するものであってもよい。なかでも、サイドバイサイド型が好ましい。両成分の複合比は任意に選定することができるが、通常、ポリエステル成分とポリアミド成分の重量比で３０：７０〜７０：３０（より好ましくは４０：６０〜６０：４０）の範囲内であることが好ましい。
【００４５】
前記複合繊維の単糸繊度、単糸数（フィラメント数）としては特に限定されないが、単糸繊度１〜１０ｄｔｅｘ（より好ましくは２〜５ｄｔｅｘ）、単糸数１０〜２００本（より好ましくは２０〜１００本）の範囲内であることが好ましい。
【００４６】
また、前記複合繊維は、潜在捲縮性能が発現してなる捲縮構造を有している必要がある。異種ポリマーがサイドバイサイド型に接合された複合繊維は、通常、潜在捲縮性能を有しており、後記のように、染色加工等で熱処理を受けると潜在捲縮性能が発現する。捲縮構造としては、ポリアミド成分が捲縮の内側に位置し、ポリエステル成分が捲縮の外側に位置していることが好ましい。かかる捲縮構造を有する複合繊維は、後記の製造方法により容易に得ることができる。複合繊維がこのような捲縮構造を有していると、湿潤時に、内側のポリアミド成分が膨潤、伸張し、外側のポリエステル成分はほとんど長さ変化を起こさないため、捲縮率が低下する（複合繊維の見かけの長さが長くなる。）。一方、乾燥時には、内側のポリアミド成分が収縮し、外側のポリエステル成分はほとんど長さ変化を起こさないため、捲縮率が増大する（複合繊維の見かけの長さが短くなる。）。このように、湿潤時に、複合繊維の捲縮率が可逆的に低下し見かけの糸長が増大するため、織編物の寸法が大きくなる。
【００４７】
前記の複合繊維は、湿潤時に、容易に捲縮が低下しみかけの糸長が増大する上で、無撚糸、または３００Ｔ／ｍ以下の撚りが施された甘撚り糸であることが好ましい。特に、無撚糸であることが好ましい。強撚糸のように、強い撚りが付与されていると、湿潤時に捲縮が低下しにくく好ましくない。なお、交絡数が２０〜６０ケ／m程度となるようにインターレース空気加工および／または通常の仮撚捲縮加工が施されていてもさしつかえない。
【００４８】
織編物２の構造としては、その織編組織、層数は特に限定されるものではない。例えば、平織、綾織、サテンなどの織組織や、天竺、スムース、フライス、鹿の子、そえ糸編、デンビー、ハーフなどの編組織が好適に例示される。特に丸編物またはメッシュ状の織編物が好ましい。
【００４９】
かかる織編物２は、例えば下記の製造方法によって容易に得ることができる。
まず、固有粘度が０．３０〜０．４３（オルソクロロフェノールを溶媒として３５℃で測定）の、５−ナトリウムスルホイソフタル酸が２．０〜４．５モル％共重合された変性ポリエステルと、固有粘度が１．０〜１．４（ｍ−クレゾールを溶媒として３０℃で測定）のポリアミドとを用いてサイドバイサイド型に溶融複合紡糸する。その際、ポリエステル成分の固有粘度が０．４３以下であることが特に重要である。ポリエステル成分の固有粘度が０．４３よりも大きいと、ポリエステル成分の粘度が増大するため、複合繊維の物性がポリエステル単独糸に近くなり好ましくない。逆に、ポリエステル成分の固有粘度が０．３０よりも小さいと、溶融粘度が小さくなりすぎて製糸性が低下するとともに毛羽発生が多くなり、品質および生産性が低下するおそれがある。
【００５０】
溶融紡糸の際に用いる紡糸口金としては、特開２０００−１４４５１８号公報の図１のような、高粘度側と低粘度側の吐出孔を分離し、かつ高粘度側吐出線速度を小さくした（吐出断面積を大きくした）紡糸口金が好適である。そして、高粘度側吐出孔に溶融ポリエステルを通過させ、低粘度側吐出孔に溶融ポリアミドを通過させ冷却固化させることが好ましい。その際、ポリエステル成分とポリアミド成分との重量比は、前述のとおり、３０：７０〜７０：３０（より好ましくは４０：６０〜６０：４０）の範囲内であることが好ましい。
【００５１】
また、溶融複合紡糸した後、一旦巻き取った後に延伸する別延方式を採用してもよいし、一旦巻き取らずに延伸熱処理を行う直延方式を採用してもよい。その際、紡糸・延伸条件としては、通常の条件でよい。例えば、直延方式の場合、１０００〜３５００ｍ／分程度で紡糸した後、連続して１００〜１５０℃の温度で延伸し巻き取る。延伸倍率は最終時に得られる複合繊維の切断伸度が１０〜６０％（好ましくは２０〜４５％）、切断強度が３．０〜４．７ｃＮ／ｄｔｅｘ程度となるよう、適宜選定すればよい。
【００５２】
ここで、前記の複合繊維が、下記の要件（１）および（２）を同時に満足することが好ましい。
（１）乾燥時における複合繊維の捲縮率ＤＣが１．５〜１３％（好ましくは２〜６％）の範囲内である。
（２）捲縮率ＤＣと、乾燥時における複合繊維の捲縮率ＨＣとの差（ＤＣ−ＨＣ）が０．５％以上（好ましくは１〜５％）である。
【００５３】
ただし、乾燥時とは、試料を温度２０℃、湿度６５％ＲＨ環境下に２４時間放置した後の状態であり、一方、湿潤時とは、試料を温度２０℃の水中に２時間浸漬した直後の状態であり、乾燥時における捲縮率ＤＣおよび湿潤時における捲縮率ＨＣは、下記の方法で測定した値を用いることとする。
【００５４】
まず、枠周：１．１２５ｍの巻き返し枠を用いて、荷重：４９／５０ｍＮ×９×トータルテックス（０．１ｇｆ×トータルデニール）をかけて一定の速度で巻き返し、巻き数：１０回の小綛をつくり、該小綛をねじり２重の輪状にしたものに４９／２５００ｍＮ×２０×９×トータルテックス（２ｍｇ×２０×トータルデニール）の初荷重をかけたまま沸水中に入れて３０分間処理し、該沸水処理の後１００℃の乾燥機にて３０分間乾燥し、その後さらに初荷重をかけたまま１６０℃の乾熱中に入れ５分間処理する。該乾熱処理の後に初荷重を除き、温度２０℃、湿度６５％ＲＨ環境下に２４時間以上放置した後、前記の初荷重および９８／５０ｍＮ×２０×９×トータルテックス（０．２ｇｆ×２０×トータルデニール）の重荷重を負荷し、綛長：Ｌ０を測定し、直ちに重荷重のみを取り除き、除重１分後の綛長：Ｌ１を測定する。さらにこの綛を初荷重をかけたまま温度２０℃の水中に２時間浸漬した後取り出し、ろ紙にて０．６９ｍＮ／ｃｍ２（７０ｍｇｆ／ｃｍ２）の圧力で軽く水を拭き取った後、初荷重および重荷重を負荷し綛長：Ｌ０’を測定し、直ちに重荷重のみを取り除き、除重１分後の綛長：Ｌ１’を測定する。以上の測定数値から下記の計算式にて、乾燥時の捲縮率（ＤＣ）、湿潤時の捲縮率（ＨＣ）、乾燥時と湿潤時の捲縮率差（ＤＣ−ＨＣ）を算出する。
乾燥時の捲縮率ＤＣ（％）＝（（Ｌ０−Ｌ１）／Ｌ０）×１００
湿潤時の捲縮率ＨＣ（％）＝（Ｌ０’−Ｌ１’）／Ｌ０’）×１００
【００５５】
前記の湿潤時における複合繊維の捲縮率ＨＣとしては、０．５〜１０．０％（好ましくは１〜３％）の範囲内であることが好ましい。
ここで、乾燥時における複合繊維の捲縮率ＤＣが１．５％よりも小さいと、湿潤時の捲縮変化量が小さくなるおそれがある。逆に、乾燥時における複合繊維の捲縮率ＤＣが１３％よりも大きい場合は、捲縮が強すぎて湿潤時に捲縮が変化しにくくなるおそれがある。
【００５６】
次いで、前記複合繊維を単独で用いるか、他の繊維も同時に用いて織編物を織編成した後、染色加工などの熱処理により前記複合繊維の捲縮を発現させる。
ここで、織編物２を織編成する際、前述のように、重量基準で織編物全重量に対して、１０重量％以上（好ましくは４０重量％以上）であることが肝要である。また、織編組織は特に限定されず、前述のものを適宜選定することができる。
【００５７】
前記染色加工の温度としては１００〜１４０℃（より好ましくは１１０〜１３５℃）、時間としてはトップ温度のキープ時間が５〜４０分の範囲内であることが好ましい。かかる条件で、織編物に染色加工を施すことにより、前記複合繊維は、ポリエステル成分とポリアミド成分との熱収縮差により捲縮を発現する。その際、ポリエステル成分とポリアミド成分として、前述のポリマーを選定することにより、ポリアミド成分が捲縮の内側に位置する捲縮構造となる。
【００５８】
染色加工が施された織編物２には、通常、乾熱ファイナルセットが施される。その際、乾熱ファイナルセットの温度としては１２０〜２００℃（より好ましくは１４０〜１８０℃）、時間としては１〜３分の範囲内であることが好ましい。かかる、乾熱ファイナルセットの温度が１２０℃よりも低いと、染色加工時に発生したシワが残り易く、また、仕上がり製品の寸法安定性が悪くなるおそれがある。逆に、該乾熱ファイナルセットの温度が２００℃よりも高いと、染色加工の際に発現した複合繊維の捲縮が低下したり、繊維が硬化し生地の風合いが硬くなるおそれがある。
【００５９】
また、前記織編物１または２に吸水加工を施すことが好ましい。織編物に吸水加工を施すことにより、少量の汗でも通気性が向上しやすくなる。かかる吸水加工としては特に限定されず、ポリエチレングリコールジアクリレートやその誘導体、または、ポリエチレンテレフタレート−ポリエチレングリコール共重合体などの吸水加工剤を織編物に、織編物の重量に対して０．２５〜０．５０重量％付着させることが好ましく例示される。吸水加工の方法としては、例えば染色加工時に染液に吸水加工剤を混合する浴中加工法や、乾熱ファイナルセット前に、織編物を吸水加工液中にデイッピングしマングルで絞る方法、グラビヤコーテング法、スクリーンプリント法といった塗布による加工方法等が例示される。
【００６０】
本発明のキルテイング生地は、前記布帛Ａを表地および裏地のうち少なくともどちらか一方に用いて、表地と裏地との間に中綿を介在させキルテイングすることにより製造することができる。
【００６１】
ここで、表地および裏地のうちどちらか一方にのみ前記布帛Ａが配される場合、他方に配される布帛Ｂとしては、従来から知られている通常の繊維からなる通常の織編物でよい。例えば、繊維の種類としては、綿、羊毛、麻などの有機天然繊維、ポリエステル、ナイロン、及びポリオレフィン繊維などの有機合成繊維、セルロースアセテート繊維などの有機半合成繊維及、ビスコースレーヨン繊維などの有機再生繊維から選ばれるものであり、特にその種類は限定されない。
【００６２】
なかでも、繊維強度や取り扱い性の点でポリエステル繊維が好適である。ポリエステル繊維は、ジカルボン酸成分と、ジグリコール成分とから製造される。ジカルボン酸成分としは、主としてテレフタル酸が用いられることが好ましく、ジグリコール成分としては主としてエチレングリコール、トリメチレングリコール及びテトラメチレングリコールから選ばれた１種以上のアルキレングリコールを用いることが好ましい。また、ポリエステルには、前記ジカルボン酸成分及びグリコール成分の他に第３成分を含んでいてもよい。第３成分としては、カチオン染料可染性アニオン成分、例えば、ナトリウムスルホイソフタル酸；テレフタル酸以外のジカルボン酸、例えばイソフタル酸、ナフタレンジカルボン酸、アジピン酸、セバシン酸；及びアルキレングリコール以外のグリコール化合物、例えばジエチレングリコール、ポリエチレングリコール、ビスフェノールＡ、ビスフェノールスルフォンの１種以上を用いることができる。
【００６３】
かかる繊維には、必要に応じて艶消し剤（二酸化チタン）、微細孔形成剤（有機スルホン酸金属塩）、着色防止剤、熱安定剤、難燃剤（三酸化二アンチモン）、蛍光増白剤、着色顔料、制電剤（スルホン酸金属塩）、吸湿剤（ポリオキシアルキレングリコール）、抗菌剤、その他の無機粒子の１種以上を含有させてもよい。
【００６４】
かかる繊維の形態は特に限定されず、長繊維（マルチフィラメント）、短繊維いずれでもよいが、柔軟な風合いを得る上で長繊維が好ましい。さらには、通常の仮撚捲縮加工、撚糸、インターレース空気加工が施されていてもよい。繊維の繊度は特に限定されないが、柔軟な風合いを得る上で単繊維繊度は０．１〜３ｄｔｅｘ、フィラメント数は２０〜１５０、総繊度は３０〜３００ｄｔｅｘであることが好ましい。単繊維の断面形状には制限はなく、通常の円形断面のほかに三角、扁平、十字形、六様形、あるいは中空形の断面形状を有していてもよい。
【００６５】
布帛Ｂを形成する織編物の組織も特に限定されず、通常のものでよい。例えば、織物の織組織としては、平織、斜文織、朱子織等の三原組織、変化組織、変化斜文織等の変化組織、たて二重織、よこ二重織等の片二重組織、たてビロードなどが例示される。編物の種類は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。
【００６６】
また、本発明のキルテイング生地に用いられる中綿において、その繊維種類や単繊維繊度、繊維長は特に制限はないが、優れた保温性を得る上で、ポリエチレンテレフタレートなどのポリエステル繊維からなり、その単繊維繊度が０．１〜５．０ｄｔｅｘの短繊維が好ましい。また、かかる中綿の目付けは、優れた保温性を得る上で５０〜５００ｇ／ｍ２の範囲内であることが好ましい。
【００６７】
また、キルテイングを施す方法としては、通常のキルテイング縫製糸による方法が好ましいが、超音波加工による熱接着や接着剤による接着でもよい。また、キルテイングの柄パターンは特に限定されないが、図３に例示した柄パターンが好ましい。その際、キルテイング部で囲まれた箇所の面積が２５ｍｍ２以上（より好ましくは１００ｍｍ２以上、特に好ましくは２００〜１０００ｍｍ２）であることが好ましい。該面積が２５ｍｍ２よりも小さいと吸水時の通気性または凹凸の変化が小さくなり、本発明の目的が十分達成されないおそれがある。
【００６８】
かくして得られたキルテイング生地において、吸水時には前記表地および裏地のうち少なくともどちらか一方に配された布帛Ａの面積が大きくなるが、キルテイング部分の拘束により、生地の平面方向の寸法はあまり変化することなく、図２に模式的に示すように厚さが大きくなると同時に通気性も大きくなる。
【００６９】
ここで、優れた保温性を得る上で、乾燥時の厚みが２ｍｍ以上（より好ましくは３ｍｍ以上、特に好ましくは５〜５０ｍｍ）であることが好ましい。また、下記式で定義する厚み変化率が１０％以上（より好ましくは２０〜１００％）であることが好ましい。このように吸水時の厚みが大きくなることにより、該キルテイング生地を用いて寝具やダウンジャケットを得ると、人体からの発汗により吸水した箇所が凸部となりベトツキを低減することができる。
厚み変化率（％）＝（ＴＷ−ＴＤ）／ＴＤ×１００
【００７０】
ただし、厚み変化率は下記の方法により測定するものとする。すなわち、試料を温度２０℃、湿度６５％ＲＨの雰囲気中に２４時間放置した後、該試料から、１０ｃｍ×１０ｃｍの小片を裁断する（ｎ数＝５）。続いて、上記試料を平らな板の上に置き、圧力０．１３ｃＮ／ｃｍ２（０．１３ｇ／ｃｍ２）の荷重を試料全面に均等にかけ、ミツトヨ社製デジマチックハイトゲージ（ＨＤＳ−ＨＣ）を用いて、乾燥時の厚みＴＤを計測する。さらに、この小片に含水率が７０％になるよう霧吹きにて水を付与し、１分経過後に当該滴下部に前記と同様に圧力０．１３ｃＮ／ｃｍ２（０．１３ｇ／ｃｍ２）の荷重下にて吸水時の厚みＴＷを計測する。それぞれ、ｎ数は５でその平均を求める。
【００７１】
また、本発明のキルテイング生地において、吸水時の通気性が乾燥時よりも１０％以上（好ましくは２０〜２００％）大きくなることが好ましい。このように、吸水時の通気性が大きくなることにより、該キルテイング生地を用いて寝具やダウンジャケットを得ると、人体からの発汗により吸水した箇所の通気性が大きくなりムレを低減することができる。ここで、かかる通気性の変化率は下記式により算出するものとする。
通気性の変化率（％）＝（（吸水時の通気性）−（乾燥時の通気性））／（乾燥時の通気性）×１００
【００７２】
ただし、通気性はＪＩＳ  Ｌ  １０９６−１９９８、６．２７．１、Ａ（フラジール型通気性試験機法）により乾燥時と吸水時について通気性（ｎ数＝５）を測定し、その平均を求める。乾燥時とは、試料を温度２０℃、湿度６５％ＲＨ環境下に２４時間放置した後の状態であり、一方、吸水時とは、試料に含水率が７０％になるよう霧吹きにて水を付与した状態である。
【００７３】
なお、キルテイングを施す前および／または後に、前述のように染色加工、吸水加工、さらには、常法の起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
【００７４】
本発明の寝具は、前記のキルテイング生地を用いてなる、布団、シーツ、敷きパッド、および枕カバーからなる群より選択されるいずれかの寝具である。かかる寝具は前記のキルテイング生地を用いているので、優れた保温性を呈するだけでなく、人体の発汗時に通気性が向上するか凹凸が発現することによりムレやベトツキを低減することができる。
【００７５】
また、本発明のダウンジャケットは前記のキルテイング生地を用いてなるダウンジャケットである。かかるダウンジャケットはは前記のキルテイング生地を用いているので、優れた保温性を呈するだけでなく、人体の発汗時に通気性が向上するか凹凸が発現することによりムレやベトツキを低減することができる。しかも、寸法があまり変化することがない。
【実施例】
【００７６】
以下、実施例をあげて本発明を詳細に説明するが、本発明はこれらによって何ら限定されるものではない。なお、実施例中の各物性は下記の方法により測定したものである。
【００７７】
＜通気性および通気性変化率＞ＪＩＳ  Ｌ  １０９６−１９９８、６．２７．１、Ａ（フラジール型通気性試験機法）により乾燥時の通気性（ｃｃ／ｃｍ２／ｓ）と吸水時の通気性（ｃｃ／ｃｍ２／ｓ）を測定した。ただし、乾燥時とは、試料を温度２０℃、湿度６５％ＲＨ環境下に２４時間放置した後の状態であり、一方、吸水時とは、試料に含水率が７０％になるよう霧吹きにて水を付与した状態であり、それぞれ通気性（ｎ数＝５）を測定し、その平均を求めた。そして、通気性の変化率を下記式により算出した。
通気性の変化率（％）＝（（吸水時の通気性）−（乾燥時の通気性））／（乾燥時の通気性）×１００
【００７８】
＜面積変化率＞試料を温度２０℃、湿度６５ＲＨ％の環境下に２４時間放置した後に小片（経２０ｃｍ×緯２０ｃｍの正方形）を試料と同じ方向に裁断し、乾燥時の面積（ｃｍ２）とする。一方、該小片に含水率が７０％になるよう霧吹きにて水を付与した後、該小片の面積を測定し、吸水時の面積（ｃｍ２）とした。そして、下記式で定義する面積変化率により面積変化率（％）を算出した。
面積変化率（％）＝（（吸水時の面積）−（乾燥時の面積））／（乾燥時の面積）×１００
【００７９】
＜厚みおよび厚み変化率＞
試料を温度２０℃、湿度６５％ＲＨの雰囲気中に２４時間放置した後、該試料から、１０ｃｍ×１０ｃｍの小片を裁断した（ｎ数＝５）。続いて、上記試料を平らな板の上に置き、圧力０．１３ｃＮ／ｃｍ２（０．１３ｇ／ｃｍ２）の荷重をかけ、ミツトヨ社製デジマチックハイトゲージ（ＨＤＳ−ＨＣ）を用いて、試料の厚みＴＤを計測した。
更に、この小片に含水率が７０％になるよう霧吹きにて水を付与し、１分経過後に当該滴下部に前記と同様に圧力０．１３ｃＮ／ｃｍ２（０．１３ｇ／ｃｍ２）の荷重下にて厚みＴＷを計測した。
以上の測定数値から下記の計算式にて、厚み変化率を算出した。
厚み変化率（％）＝（ＴＷ−ＴＤ）／ＴＤ×１００
【００８０】
＜沸水収縮率＞ＪＩＳ  Ｌ  １０１３−１９９８、７．１５で規定される方法により、沸水収縮率（熱水収縮率）（％）をｎ数３で測定した。
【００８１】
＜糸長の測定＞織編物を温度２０℃、湿度６５％ＲＨの雰囲気中に２４時間放置した後、該織編物から、経緯の方向が織編物と同じになるよう３０ｃｍ×３０ｃｍの小片を裁断した（ｎ数＝５）。続いて、各々の小片から、吸水自己伸張糸及び非自己伸張糸を１本ずつ取り出し、弾性糸である吸水自己伸張糸には０．００８８ｍＮ／ｄｔｅｘ（１ｍｇ／ｄｅ）の荷重をかけ、非弾性糸である非自己伸張糸には１．７６ｍＮ／ｄｔｅｘ（２００ｍｇ／ｄｅ）の荷重をかけて吸水自己伸張糸の糸長Ａ（ｍｍ）、非自己伸張糸の糸長Ｂ（ｍｍ）を測定した。そして、（糸長Ａの平均値）／（糸長Ｂの平均値）をＡ／Ｂとした。
【００８２】
［実施例１］
ハードセグメントとしてポリブチレンテレフタレートを４９．８重量部、ソフトセグメントとして数平均分子量４０００のポリオキシエチレングリコール５０．２重量部からなるポリエーテルエステルを、２３０℃で溶融し、所定の紡糸口金より吐出量３．０５ｇ／分で押出した。このポリマーを２個のゴデットロールを介して７０５ｍ／分で引取り、さらに７５０ｍ／分（巻取りドラフト１．０６）で巻取り、４４デシテックス／１フィラメントの弾性を有する吸水自己伸張糸を得た。この吸水自己伸張糸の吸水時の繊維軸方向への膨潤率は１０％であり、沸水収縮率は８％であった。
一方、非自己伸張糸として沸水収縮率が８％であり、吸水時の膨張率が１％以下である、通常のポリエチレンテレフタレートからなる仮撚捲縮加工糸（５６デシテックス／７２フィラメント、帝人ファイバー（株）製）を用意した。
【００８３】
次いで、前記吸水自己伸長糸を芯糸とし、前記仮撚捲縮加工糸を鞘糸として、撚り数３５０回／ｍ、芯糸のドラフト率２．５倍にて、カバリング糸を作製した。
次いで、２８ゲージのダブル丸編機を用いて、上記カバリング糸と、沸水収縮率が１０％であり、吸水時の膨張率が１％以下である、通常のポリエチレンテレフタレートマルチフィラメント仮撚捲縮加工糸（８４デシテックス／７２フィラメント）を用いて、図４のメッシュ組織の丸編地を編成した。
【００８４】
次いで、この丸編地を常法の染色仕上げ方法にて加工を行うことにより、吸水時に通気性が向上する編地を得た。得られた編地において、カバリング糸内の吸水自己伸張糸の糸長Ａ（ｍｍ）と非自己伸張糸の糸長Ｂ（ｍｍ）との比Ａ／Ｂは０．７であった。また、乾燥時では、通気性９０ｃｃ／ｃｍ２／ｓであり、吸水時には、通気性１７０ｃｃ／ｃｍ２／ｓ（通気性変化率８９％）と、吸水により通気性が大きく向上するものであった。また、該編地の乾燥時と吸水時の寸法変化率は２２％（タテ１１％、ヨコ１０％）であり、この編地を布帛Ａとして用いた。
【００８５】
他方、単糸繊度３デシテックスのポリエチレンテレフタレートマルチフィラメントからなる厚み１０ｍｍ、目付け２００ｇ／ｍ２の綿を用いて、この綿を中綿として、前記吸水拡大編物を表地および裏地にし、通常のポリエチレンテレフタレート製のキルテイング縫製糸にて、図５のキルテイングパターン（キルテイング部で囲まれた箇所の面積４００ｍｍ２）で表地と中綿と裏地とをキルテイングすることによりキルテイング生地を得た。
得られたキルテイング生地の評価結果は表１に示す通りで、吸水により厚みが４３％向上し、通気性も７４％向上し満足なものであった。また、吸水時に平面方向の寸法はほとんど変化しなかった。
【００８６】
次いで、該キルテイング生地を用いて布団を得て実際に使用したところ、発汗時に通気性が向上しまた凹凸が発現することにより、ムレやベトツキがなく快適なものであった。
また、該該キルテイング生地を用いてダウンジャケットを得て実際に使用したところ、発汗時に通気性が向上し、また凹凸が発現することにより、ムレやベトツキがなく快適なものであった。
【００８７】
［実施例２］
２２ゲージトリコット編機にてバック筬にポリエチレンテレフタレートマルチフィラメント糸（８４デシテックス３６フィラメント）をフルセットし、ミドル筬にバック筬と同じ糸を３ｉｎ３ｏｕｔでセットし、フロント筬もバック筬と同じ糸を３ｏｕｔ３ｉｎでセットし、バック：０１−１０、ミドル：（１０−３４）×２（６７−４３）×２、フロント：（６７−４３）×２（１０−３４）×２の編組織で、機上コース数２１コース／インチの編条件で、メッシュ構造の編地を編成した。この編地を常法の加工条件で染色仕上げ加工を行った。得られた編地の乾燥時と吸水時の寸法変化率は０．１％であり、この編地を布帛Ｂ（非吸水拡大編物）として裏地に用いること以外は実施例１と同様にしてキルテイング生地を得た（表地は実施例１と同じ布帛Ａ、中綿も実施例１と同じ中綿）。
得られたキルテイング生地の評価結果は表１に示す通りで、吸水により厚みが３９％向上し、通気性も４６％向上し満足なものであった。また、吸水時に平面方向の寸法はほとんど変化しなかった。
【００８８】
［比較例１］
２８ゲージのトリコット編機を用いて、ナイロンマルチフィラメント糸（８４デシテックス／２４フィラメント）をバック筬およびフロント筬にフルセットし、バック：１０−１２、フロント：２３−１０のハーフ組織で、機上コース数８０コース／インチの編条件で、編地を編成した。この編地を常法の加工条件で染色仕上げ加工を行った。得られた編地は、乾燥時と吸水時の寸法変化率が４％（タテ１．３％、ヨコ２．７％）であり、この編地を表地として用いる以外は実施例２と同様にしてキルテイング生地を得た（裏地は実施例２と同じ布帛Ｂ、中綿は実施例２と同じ中綿）。
得られたキルテイング生地の評価結果は表１に示す通りで、吸水により厚みが２％しか向上せず、通気性も１５％しか向上せず満足ゆくものは得られなかった。
【００８９】
【表１】
2008297657.tif 000003
【産業上の利用可能性】
【００９０】
本発明によれば、表地、裏地、およびこれらの間に介在する中綿を含むキルテイング生地であって、優れた保温性を呈するだけでなく、吸水時に生地寸法がほとんど変化することなく、通気性が向上するか凹凸が発現することにムレやベトツキを低減することができるキルテイング生地、およびかかるキルテイング生地を用いてなる寝具およびダウンジャケットが提供され、その工業的価値は極めて大である。
【図面の簡単な説明】
【００９１】
【図１】本発明のキルテイング生地を模式的に示す図である。
【図２】図１の破線に沿った切断した際の断面を示す断面図であり、（１）乾燥状態、（２）吸水状態を示す。
【図３】本発明のキルテイング生地において、好適に採用することのできるキルテイング柄パターンを例示する図である。
【図４】実施例１において採用した編組織図である。
【図５】実施例１において、採用したキルテイング柄パターンを模式的に示す図である。
【図６】本発明のキルテイング生地において、吸水時に乾燥時よりも面積が１０％以上大きくなる布帛Ａとして採用することができる丸編物において、吸水自己伸張糸と非自己伸張糸とが丸編組織の複合ループを形成する糸配列を模式的に示すものであり、（１）乾燥時、（２）吸水時である。
【図７】本発明のキルテイング生地において、吸水時に乾燥時よりも面積が１０％以上大きくなる布帛Ａとして採用することができる織物において、吸水自己伸張糸と非自己伸張糸とが、引き揃えられて織組織の経糸および緯糸を構成する糸配列を模式的に示すものであり、（１）乾燥時、（２）吸水時である。
【図８】本発明のキルテイング生地において、吸水時に乾燥時よりも面積が１０％以上大きくなる布帛Ａとして採用することができる丸編物において、吸水自己伸張糸と非自己伸張糸とが１：１に配列されて丸編物を構成する糸配列を模式的に示すものであり、（１）乾燥時、（２）吸水時である。
【図９】本発明のキルテイング生地において、吸水時に乾燥時よりも面積が１０％以上大きくなる布帛Ａとして採用することができる織物において、吸水自己伸張糸と非自己伸張糸とが織物の経糸と緯糸に１：１に配列されて織物を構成する糸配列を模式的に示すものであり、（１）乾燥時、（２）吸水時である。
【符号の説明】
【００９２】
１，６，７  キルテイング部
２，３  表地
４，５  裏地
Ａ−１，Ａ−２，Ａ−３，Ａ−４，Ａ−５，Ａ−６，Ａ−７，Ａ−８  吸水自己伸張糸
Ｂ−１，Ｂ−２，Ｂ−３，Ｂ−４，Ｂ−５，Ｂ−６，Ｂ−７，Ｂ−８  非自己伸張糸
【図１】
2008297657.tif 000004
【図２】
2008297657.tif 000005
【図３】
2008297657.tif 000006
【図４】
2008297657.tif 000007
【図５】
2008297657.tif 000008
【図６】
2008297657.tif 000009
【図７】
2008297657.tif 000010
【図８】
2008297657.tif 000011
【図９】
2008297657.tif 000012